(57)【要約】【課題】フィラーを含有することで滑り性を備えながらも、優れた透明性を備えるポリエステルフィルムを提供する。【解決手段】硫酸バリウム粒子と該硫酸バリウム粒子を被覆する酸化アルミニウムおよび／または酸化ケイ素からなる被覆層とからなる硫酸バリウムフィラーを０．００１〜１重量％含有することを特徴とするポリエステルフィルム。【選択図】なし【特許請求の範囲】
【請求項１】
硫酸バリウム粒子と該硫酸バリウム粒子を被覆する酸化アルミニウムおよび／または酸化ケイ素からなる被覆層とからなる硫酸バリウムフィラーを０．００１〜１重量％含有することを特徴とするポリエステルフィルム。
【請求項２】
内部ヘイズが０．００５〜０．１０％／μｍである、請求項１記載のポリエステルフィルム。
【発明の詳細な説明】
【技術分野】
【０００１】
本発明はポリエステルフィルムに関し、詳しくは、フィラーを含有することで滑り性を備えるポリエステルフィルムに関する。
【背景技術】
【０００２】
ポリエステルフィルムは、光学用の部材として近年用いられるようになってきている。ポリエステルフィルムはそのままでは滑り性が不足してブロッキングが発生したり、フィルムに傷が付いたりするので、フィラーを配合して、フィルムに滑り性を付与することが行われている。
【特許文献１】特開２００６−２１２９２５号公報
【発明の開示】
【発明が解決しようとする課題】
【０００３】
他方で、光学用の部材には優れた透明性が要求される。滑り性を付与するためにフィラーを配合すると、フィルムを延伸して延伸フィルムとするときにフィラーとポリエステルとの界面で微細なボイドが発生し、このボイドによって光が散乱することになり、透明性が低下してしまう。
本発明は、フィラーを含有することで滑り性を備えながらも、優れた透明性を備えるポリエステルフィルムを提供することを課題とする。
【課題を解決するための手段】
【０００４】
すなわち本発明は、硫酸バリウム粒子と該硫酸バリウム粒子を被覆する酸化アルミニウムおよび／または酸化ケイ素からなる被覆層とからなる硫酸バリウムフィラーを０．００１〜１重量％含有することを特徴とするポリエステルフィルムである。
【発明の効果】
【０００５】
本発明によれば、フィラーを含有することで滑り性を備えながらも、優れた透明性を備えるポリエステルフィルムを提供することができる。
【発明を実施するための最良の形態】
【０００６】
以下、本発明を詳細に説明する。
［ポリエステル］
ポリエステルとしては、ジカルボン酸成分とジオール成分からなるポリエステルを用いることができる。このポリエステルとして、ポリエチレンテレフタレート、ポリエチレンナフタレンジカルボキシレートを例示することができる。
【０００７】
ポリエステルには共重合成分が共重合されていてもよい。ポリエステルがポリエチレンテレフタレートである場合、共重合成分として、例えば、ナフタレンジカルボン酸、イソフタル酸を用いることができ、ポリエステルがポリエチレンナフタレンジカルボキシレートである場合、共重合成分として、例えば、テレフタル酸、イソフタル酸を用いることができる。
共重合成分を共重合する場合、共重合成分の割合は例えば３０モル％以下、さらに例えば２０モル％以下である。
【０００８】
［硫酸バリウムフィラー］
本発明のポリエステルフィルムは、硫酸バリウムフィラーを０．００１〜１重量％含有する。０．００１重量％未満であるとフィルム表面に十分な突起が形成されず滑性が不足する。他方、１重量％を超えるとフィルムのヘイズが高くなり、透明性が低下する。
【０００９】
本発明における硫酸バリウムフィラーは、硫酸バリウム粒子と該硫酸バリウム粒子を被覆する酸化アルミニウムおよび／または酸化ケイ素からなる被覆層とからなる。硫酸バリウム粒子１００重量部に対して、被覆層の酸化アルミニウムおよび／または酸化ケイ素は、好ましくは０．１〜５重量部、さらに好ましくは０．５〜３重量部である。０．１重量部未満であると被覆面積が少なく分散性が悪化して好ましくなく、他方５重量％を超えると均一な膜厚を得にくくなり好ましくない。
【００１０】
硫酸バリウムフィラーを構成する硫酸バリウム粒子の平均粒径は、好ましくは０．１〜５μｍ、さらに好ましくは０．５〜３μｍである。また、硫酸バリウム粒子の粒度分布は好ましくは標準偏差０．５以下である。この範囲の硫酸バリウム粒子を用いることで、フィラーが二次凝集を起こさず、また、光の散乱因子となることがなく、高い光線透過率を得ることができる。
【００１１】
硫酸バリウムフィラーを構成する被覆層は、酸化アルミニウムおよび／または酸化ケイ素からなる。酸化アルミニウムに対する酸化ケイ素の量は、良好な被覆層で硫酸バリウム粒子を完全に被覆するために、酸化アルミニウム１００重量部に対して、酸化ケイ素が例えば３０〜８０重量部、好ましくは４０〜６０重量部である。
【００１２】
［透明性］
本発明のポリエステルフィルムは、内部ヘイズが好ましくは０．００５〜０．１０％／μｍ、さらに好ましくは０．０１〜０．０８％／μｍである。この範囲の内部ヘイズであると、光学用部材のベースフィルムとして光学用部材の透明性を損なうことがなく、好ましい。
また、本発明のポリエステルフィルムは、高い機械的強度を得る観点から、延伸フィルムであることが好ましく、二軸延伸フィルムであることが特に好ましい。
【００１３】
［製造方法］
本発明における硫酸バリウムフィラーは、市販の硫酸バリウム粒子を用いて公知の方法で製造することができる。例えば、ＡｌやＳｉのアルコキシドを利用した加水分解法、湿式法、焼成法によって製造することができる。
【００１４】
なお、本発明における硫酸バリウムフィラーは、市販品を用いることもできる。例えば、Ｓａｃｈｔｌｅｂｅｎ  Ｃｈｅｍｉｅ  ＧｍｂＨ製のＨｏｍｂｒｉｇｈｔ  Ｓとして市販されている。このＨｏｍｂｒｉｇｈｔ  Ｓは、硫酸バリウム粒子と該硫酸バリウム粒子を被覆する酸化アルミニウムおよび酸化ケイ素からなる被覆層とからなり、硫酸バリウム粒子１００重量％に対して被覆層の酸化アルミニウムが２．７８重量％、酸化ケイ素が１．３５重量％であり、硫酸バリウム粒子の平均粒径が１．０μｍ、粒度分布が標準偏差０．５以下である硫酸バリウムフィラーである。
【実施例】
【００１５】
以下、本発明を実施例を例として説明する。
なお、実施例において物性の測定は以下の方法で行った。
【００１６】
（１）内部ヘイズ・表面ヘイズ・ヘイズ
日本電色工業社製のヘイズ測定器（ＮＤＨ−２０００）を使用して、ＪＩＳ  Ｋ−７１３６に従って測定した。なお、フィルムの内部ヘイズ（ＨＺＩ）および表面ヘイズ（ＨＺＳ）は次の式で定義され、算出される。
ＨＺＩ＝（ＨＺ２−（ＨＺ１Ａ＋ＨＺ１Ｂ）／２）／２
ＨＺＳ＝（ＨＺ１Ａ＋ＨＺ１Ｂ）／２−ＨＺＩ
ただし、ＨＺ２は、測定に用いるフィルム２枚の一方を便宜的にフィルムＡ、他方をフィルムＢとし、フィルムＡとフィルムＢとをセダー油を介して重ね合わせて積層させたフィルムのヘーズであり、ＨＺ１ＡおよびＨＺ１Ｂは、日本電色工業社製のヘイズ測定器（ＮＤＨ−２０００）を使用してＪＩＳ  Ｋ−７１３６に従って測定したフィルムＡおよびフィルムＢのフィルムヘーズである。
【００１７】
（２）被覆層の量
硫酸バリウムフィラーを蛍光Ｘ線法にて分析し、Ｂａ元素の重量に対するＡｌ元素とＳｉ元素の重量をそれぞれ求め、硫酸バリウムの重量１００重量％に対する、酸化アルミニウムおよび酸化ケイ素の割合（重量％）を算出した。
【００１８】
（３）平均粒径・粒度分布
島津製粒径測定器ＳＡＬＤ７１００を用いて、レーザー回折法にて測定した。
【００１９】
（４）摩擦係数
ＡＳＴＭ  Ｄ１８９４−６３に準じ、東洋テスター社製のスリッパリー測定器を使用し、塗膜形成面とポリエチレンテレフタレートフィルム（塗膜非形成面）との静摩擦係数（μｓ）を測定した。ただし、スレッド板はガラス板とし、荷重は１ｋｇとした。
【００２０】
（５）硫酸バリウムフィラー
硫酸バリウムフィラーとして、Ｈｏｍｂｒｉｇｈｔ  Ｓ（Ｓａｃｈｔｌｅｂｅｎ  Ｃｈｅｍｉｅ  ＧｍｂＨ製）を用意した。これは、硫酸バリウム粒子と該硫酸バリウム粒子を被覆する酸化アルミニウムおよび酸化ケイ素からなる被覆層とからなり、硫酸バリウム粒子１００重量％に対して被覆層の酸化アルミニウムが２．７８重量％、酸化ケイ素が１．３５重量％であり、硫酸バリウム粒子の平均粒径が１．０μｍ、粒度分布が標準偏差０．５以下である、硫酸バリウムフィラーである。
【００２１】
［実施例１］
ポリエチレンテレフタレート（帝人（株）製  固有粘度０．６２）に、硫酸バリウムフィラーＨｏｍｂｒｉｇｈｔ  Ｓ（Ｓａｃｈｔｌｅｂｅｎ  Ｃｈｅｍｉｅ  ＧｍｂＨ製）を６６０ｐｐｍの含有量となるように配合したポリエステル組成物を溶融混練して、２０℃に維持した回転冷却ドラム上に、ダイから溶融押し出しして、未延伸フィルムとした。次いで、この未延伸フィルムを、縦方向に３．４倍に延伸し、さらに、横方向に１２０℃で３．７倍に延伸して、二軸延伸されたフィルムをそのままテンター内で２３０℃の熱固定温度で熱固定し、幅方向に３％収縮させて、厚さ１２５μｍのポリエステルフィルムを得た。得られたポリエステルフィルムの評価結果を表１に示す。
【００２２】
［実施例２および３］
硫酸バリウムフィラーの含有量が表１記載の量になるようにする以外は実施例１と同様に実施した。評価結果を表１に示す。
【００２３】
［比較例１］
実施例１において硫酸バリウムフィラーの代わりに富士シリシア製塊状シリカフィラーを用いた。これ以外は実施例１と同様にして実施した。評価結果を表１に示す。
【００２４】
【表１】
2009209315.tif 000002
【産業上の利用可能性】
【００２５】
本発明のポリエステルフィルムは、滑り性を備えることで取り扱い性に優れ、同時に高い透明性を備えるため、光学用部材のベースフィルムとして好適に用いることができる。